"建物基礎の外周立ち上がり部の屋外側面に、20°Cにおける水への溶解度が100mg/L以上である殺虫組成物を含有するもので被覆することを特徴とする防蟻構造。20°Cにおける水への溶解度が100mg/L以上である殺虫組成物と、アルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂、スチレン樹脂及びビニル樹脂からなる群より選ばれた少なくとも1種類以上の樹脂を含有することを特徴とする請求項1の防蟻構造。本発明は、効果的にシロアリの侵入を防ぐことができる建物の防蟻構造を提供することを目的とする。本発明者は、このような課題を解決するため鋭意研究を行った結果、建物基礎の外周立ち上がり部の屋外側面に、20°Cにおける水への溶解度が100mg/L以上である殺虫組成物で被覆することによって効果的にシロアリの侵入を防ぐことを見出した。すなわち本発明は、1建物基礎の外周立ち上がり部の屋外側面に、20°Cにおける水への溶解度が100mg/L以上である殺虫組成物で被覆することを特徴とする防蟻構造。220°Cにおける水への溶解度が100mg/L以上である殺虫組成物にアルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂及びスチレン樹脂及びビニル樹脂からなる群より選ばれた少なくとも1種類以上の樹脂を含有することを特徴とする請求項1の防蟻構造。に関するものである。本発明の防蟻構造を用いることにより、住宅木材部分へのシロアリによる被害を防止することができる。本発明に用いられる、20°Cにおける100mg/L以上である殺虫組成物としては、1-6-クロロ-3-ピリジルメチル-N-ニトロイミダゾリジン-2-イリデンアミン、E-N-6-クロロ-3-ピリジニルメチルN-シアノ-N-メチルエタンイミダミド、3-2-クロロ-1,3-チアゾール-5-イルメチル-5-メチル-N-ニトロ-1,3,5-オキサジアジナン-4-イリデンアミン、E-1-2-クロロ-1,3-チアゾール-5-イルメチル-3-メチル-2-ニトログアニジン、3-6-クロロ-3-ピリジルメチル-1,3-チアゾリジン-2-イリデンシアナミド、N-6-クロロ-3-ピリジニルメチル-N-エチル-N‘-メチル-2-ニトロ-1,1-エチンジアミンO,S-ジメチル-N-アセチルホスホロアミドチオエート、2-メチル-2-メチルホルニプロピオンアルデヒドO-メチルカルバモイルオキシムアルドキシカルブ、2,2-ジメチル-1,3-ベンゾジオキソル-4-イルメチルカーバメート、ホスホロジチオ酸O,O-ジメチルS-N-メチルカルバモイルメチル、S-メチル-N-[メチルカルバモイル-オキシ]-チオアセトイミデートメソミル、ホウ酸、硼砂、などが挙げられる。特に、E-1-2-クロロ-1,3-チアゾール-5-イルメチル-3-メチル-2-ニトログアニジン及び1-6-クロロ-3-ピリジルメチル-N-ニトロイミダゾリジン-2-イリデンアミンが特に好ましい。本発明に用いられる樹脂としては、アルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂、スチレン樹脂及びビニル樹脂などが挙げられる。特にアクリル樹脂とシリコン樹脂が好ましい。本発明の殺虫組成物は、有効成分をそのまま用いても良いが、通常製剤化して用いる。製剤の種類は特に限定されないが、扱いやすさの点から液状の製剤が好ましい。液状の製剤としては、水溶剤、乳剤、油剤、フロアブル剤等を挙げることができるが、これらの製剤に限定されない。さらに、製剤自体の安定化や、処理時の薬液の安定化のために一般の細菌に有効な防腐剤、安定剤、酸化防止剤、キレート剤、防錆剤、消泡剤、pH調節剤等を添加しても良い。建物基礎の外周立ち上がり部の屋外側面に、20°Cにおける水への溶解度が100mg/L以上である殺虫組成物で被覆する場合は、吹きつけ塗布や、刷毛塗り、ロ-ル塗布であっても良い。もちろんこれら以外であってもよいし、処理条件もその薬剤に適する方法を適宜選択すればよい。また、建物基礎の外周立ち上がり部の屋外側面上に化粧モルタルや断熱材がある場合は、その上から20°Cにおける水への溶解度が100mg/L以上である殺虫組成物で被覆することも可能である。次に実施例により、さらに詳細に説明するが、本発明はこれらによって限定されるものではない。本発明の実施例、比較例に用いた殺虫組成物とその20°Cにおける水溶解度について表1と以下に示す。化合物A:E-1-2-クロロ-1,3-チアゾール-5-イルメチル-3-メチル-2-ニトログアニジン商品名タケロックMC50スーパー、日本エンバイロケミカルズ株式会社製、化合物Aを2.5含有化合物B:1-6-クロロ-3-ピリジルメチル-N-ニトロイミダゾリジン-2-イリデンアミン商品名ハチクサンFL、バイエルクロップサイエンス株式会社製、化合物Bを20含有化合物C:3-2-クロロ-1,3-チアゾール-5-イルメチル-5-メチル-N-ニトロ-1,3,5-オキサジアジナン-4-イリデンアミン商品名ザモックス、ケミプロ化成株式会社製、化合物Cを20含有化合物D:ホウ酸和光純薬工業株式会社製化合物E:2-4-エトキシフェニル-2-メチルプロピル3-フェノキシベンジルエーテル商品名メトロフェン乳剤、三井化学アグロ株式会社製、化合物Eを8含有化合物F:5-アミノ-1-2,6-ジクロロ-4-トリフルオロメチルフェニル-3-シアノ-4-トリフルオロメチルスルフィニルピラゾール商品名アジェンダSC、バイエルクロップサイエンス株式会社製、化合物Fを9.1含有化合物G:2-イソプロピル-4-メチルピリミジル-6-ジエチルホスフェイト商品名ダイアジノンクリンES、住化エンビロサイエンス株式会社製、化合物Gを5含有本発明の実施例、比較例に用いた樹脂について以下に示す。アクリル樹脂エマルション商品名AE120A、株式会社イーテック製シリコン樹脂エマルション商品名Mコート56、信越化学工業株式会社製ポリウレタン樹脂エマルション商品名ユーコートUWS-145、三洋化成工業株式会社製上記の殺虫組成物と樹脂を用いて表2と表3に示す実施例1~8、比較例1~8の製剤を行った。試験例防蟻効力試験実施例及び比較例で製造した組成物に関して防蟻効力試験を行った。10×10×6cmのコンクリートブロック表面に実施例1~8と比較例1~8の製剤したものを各々1kg/m2の割合で塗布した。1週間養生させた後、ブロックの上に直径3cm、高さ1cmのガラスリングを置き、その中にイエシロアリの職蟻20頭を放飼した。1日後にイエシロアリを観察して致死率を求めた。その結果を表4に示す。"